(57)【要約】  本発明は、包囲用外側巻き材料の中に含まれた喫煙可能な充填材料を有するタバコロッドおよびこのタバコロッドと外側巻き材料との間に配置され、タバコロッドに沿って縦方向に延びる１つ以上の内側巻き細長片を含むシガレットを目的とする。内側巻き細長片はアルカリ金属塩の形態で結合剤を含み、内側巻き細長片の総重量を基にして少なくとも約３０，０００μｇ／ｇの総アルカリ金属含有量を含む。総アルカリ金属含有量はアルカリ金属塩結合剤単独、またはアルカリ金属塩結合剤と第２のアルカリ金属添加物の組合せから導き出される。内側巻き細長片は少なくとも約６２５℃の着火温度を示し、１から約８個の細長片を含んで各々の細長片は約２から約１０ｍｍの幅を有する。
2009521957.tif 000002
【特許請求の範囲】
【請求項１】
（ａ）包囲用外側巻き材料の中に含まれた喫煙可能な充填材料を有するタバコロッドおよび、
（ｂ）前記タバコロッドと前記外側巻き材料との間に配置され、前記タバコロッドに沿って縦方向に延びる１つ以上の内側巻き細長片を含み、
前記１つ以上の内側巻き細長片がアルカリ金属塩の形態で結合剤を含み、前記１つ以上の内側巻き細長片が内側巻き細長片の総重量を基にして少なくとも約３０，０００μｇ／ｇの総アルカリ金属含有量を含むシガレット。
【請求項２】
前記１つ以上の内側巻き細長片の総アルカリ金属含有量が少なくとも約３２，０００μｇ／ｇである、請求項１のシガレット。
【請求項３】
前記１つ以上の内側巻き細長片の総アルカリ金属含有量が少なくとも約３４，０００μｇ／ｇである、請求項１のシガレット。
【請求項４】
前記１つ以上の内側巻き細長片の総アルカリ金属含有量が少なくとも約３６，０００μｇ／ｇである、請求項１のシガレット。
【請求項５】
結合剤がアルギン酸もしくはセルロース誘導体のアルカリ金属塩またはこれらの混合物である、請求項１のシガレット。
【請求項６】
結合剤がアルギン酸ナトリウム、アルギン酸カリウム、カルボキシメチルセルロースナトリウム、およびこれらの混合物から成る群から選択される、請求項５のシガレット。
【請求項７】
結合剤が前記１つ以上の内側巻き細長片内に前記内側巻き細長片の総重量を基にして約２から約４０重量パーセントの量で存在する、請求項１のシガレット。
【請求項８】
結合剤が少なくとも約３０から約４０重量パーセントの量で前記１つ以上の内側巻き細長片内に存在する、請求項７のシガレット。
【請求項９】
前記１つ以上の内側巻き細長片が第２のアルカリ金属添加物をさらに含む、請求項１のシガレット。
【請求項１０】
第２のアルカリ金属添加物がリン酸ナトリウム、水酸化ナトリウム、水酸化カリウム、炭酸ナトリウム、酢酸ナトリウム、シュウ酸ナトリウム、リンゴ酸ナトリウム、塩化ナトリウム、およびナトリウムレビヌラートから成る群から選択される、請求項９のシガレット。
【請求項１１】
内側巻き細長片が少なくとも約６２５℃の着火温度を有する、請求項１のシガレット。
【請求項１２】
内側巻き細長片が少なくとも約６５０℃の着火温度を有する、請求項１１のシガレット。
【請求項１３】
内側巻き細長片が少なくとも約６７５℃の着火温度を有する、請求項１２のシガレット。
【請求項１４】
内側巻き細長片がタバコ、木材パルプ、グリセリン、および水をさらに含む、請求項１のシガレット。
【請求項１５】
内側巻き細長片が約７０から約１２５ｇ／ｍ２の坪量を有する、請求項１のシガレット。
【請求項１６】
内側巻き細長片が約８０から約１００ｇ／ｍ２の坪量を有する、請求項１５のシガレット。
【請求項１７】
内側巻き細長片が約１０コレスタ（Ｃｏｒｅｓｔａ）未満の気孔率を有する、請求項１のシガレット。
【請求項１８】
前記１つ以上の内側巻き細長片が１から約８個の細長片を含み、各々の細長片が約２から約１０ｍｍの幅を有する、請求項１のシガレット。
【請求項１９】
前記１つ以上の内側巻き細長片が２から約５個の細長片を含み、各々の細長片が約２から約６ｍｍの幅を有する、請求項１８のシガレット。
【請求項２０】
タバコロッドの一方の端部でタバコロッドに接続されたフィルタ要素をさらに含む、請求項１のシガレット。
【請求項２１】
内側巻き細長片が第２のアルカリ金属添加物を含み、ならびにアルカリ金属塩結合剤と前記第２のアルカリ金属添加物の量が前記内側巻き細長片の総重量を基にして少なくとも約３２，０００μｇ／ｇの総アルカリ金属含有量を与えるように選択される、請求項１のシガレット。
【請求項２２】
前記内側巻き細長片が、ＡＳＴＭ−Ｅ−２１８７−０２ｂに従って少なくとも７５パーセントの自己消火率をシガレットが示すことを可能にするために十分なアルカリ金属の量を含む、請求項１のシガレット。
【発明の詳細な説明】
【技術分野】
【０００１】
本発明は喫煙用物品などのタバコ製品、特にシガレットに関する。
【背景技術】
【０００２】
シガレットなどの普及している喫煙用物品は実質的に円柱ロッド形状の構造を有し、ペーパーラップによって取り巻かれた刻みタバコなどの（例えば切断された詰め物の形態の）充填物、ロール、または柱状物を有し、それにより、いわゆる「喫煙可能なロッド」または「タバコロッド」を形成する。普通、シガレットはタバコロッドと端と端を接した関係で位置合わせされた円柱状フィルタ要素を有する。通常では、フィルタ要素は「プラグラップ」として知られている紙材料で囲まれた可塑化された酢酸セルロースの繊維束を含み、「チップペーパー」として知られている包囲用巻き材料を使用してタバコロッドの一方の端部に取り付けられる。周囲の空気による引き込まれる主流煙の希釈を行うために、チップ材料およびプラグラップを穿孔することもやはり望ましくなってきた。シガレット類およびこれらの様々な成分の記述はＤａｖｉｓら（編）のＴｏｂａｃｃｏ  Ｐｒｏｄｕｃｔｉｏｎ，Ｃｈｅｍｉｓｔｒｙ  ａｎｄ  Ｔｅｃｈｎｏｌｏｇｙ（１９９９）に述べられている。シガレットは、一方の端部に火を付け、タバコロッドを燃やすことで喫煙者に使用される。次いで喫煙者はシガレットの反対側の端部（例えばフィルタ端部）を吸引することによって彼／彼女の口の中に主流煙を受ける。
【０００３】
数多くの参考文献がペーパー巻き材料の様々なタイプを有するシガレットの様々なタイプを提案している。例えばＳｃｈｗｅｉｔｚｅｒの米国特許第１，９０９，９２４号、Ｗｅｉｎｅｒｔの米国特許第４，４８９，６５０号、Ｃｏｈｎの米国特許第３，０３０，９６３号、Ｃｏｈｎの米国特許第４，１４６，０４０号、Ｓｉｍｏｎの米国特許第４，４８９，７３８号、Ｄｕｒｏｃｈｅｒの米国特許第４，６１５，３４５号、Ｄａｓｈｌｅｙの米国特許第４，６０７，６４７号、Ｍｉｌｆｏｒｄらの米国特許第５，０６０，６７５号、Ｐｅｒｆｅｔｔｉらの米国特許第４，９２４，８８８号、Ｒｏｇｅｒｓらの米国特許第５，１４３，０９８号、Ｇｏｏｄｍａｎの米国特許第４，９９８，５４３号、Ｇｅｎｔｒｙの米国特許第５，２２０，９３０号、およびＡｒｚｏｎｉｃｏらの米国特許第５，２７１，４１９号を参照されたい。いくつかのペーパー巻き材料はいわゆる「バンド付きペーパー」であり、これらの巻き材料の中の様々な材料の組成、場所、および特性によって規定される区分を有する。数多くの参考文献が様々なバンド付き巻き材料の構造を示唆する開示を含んでいる。例えばＳｅａｍａｎの米国特許第１，９９６，００２号、Ｓｅａｍａｎの米国特許第２，０１３，５０８号、Ｎｏｒｍａｎらの米国特許第４，４５２，２５９号、Ｂａｌｄｗｉｎらの米国特許第５，４１７，２２８号、Ｐｅｔｅｒｓｏｎらの米国特許第５，８７８，７５３号、Ｐｅｔｅｒｓｏｎらの米国特許第５，８７８，７５４号、Ｂｏｋｅｌｍａｎらの米国特許第６，１９８，５３７号、およびＰＣＴＷＯ０２／３７９９１を参照されたい。バンド付きタイプの巻き材料を製造するための方法もやはり提案されてきた。例えばＨａｍｐｌ，Ｊｒ．の米国特許第４，７３９，７７５号、Ａｌｌｅｎらの米国特許第５，４７４，０９５号、およびＰＣＴＷＯ０２／４４７００およびＰＣＴＷＯ０２／０５５２９４を参照されたい。いくつかの参考文献はさらに紙、紙織物に接着された繊維セルロース材料または粒子材料の区分を有するバンド付きペーパーを述べている。例えばＭｙｒａｃｌｅ，Ｊｒ．の米国特許第５，１９１，９０６号、Ｂａｌｄｗｉｎらの米国特許第５，２６３，９９９号、Ｂａｌｄｗｉｎらの米国特許第５，４１７，２２８号、Ｃｏｌｌｉｎｓらの米国特許第５，４５０，８６３号、およびＳｕｚｕｋｉの米国特許第６，５０２，６１３号を参照されたい。参照として本明細書に組み込まれるＣｒｏｏｋｓらの米国特許第６，６０９，９９９号もやはり参照されたい。
【０００４】
再生タバコ材料が巻き材料として、特に内側の巻き材料（例えば巻き材料の少なくとも１つのさらなる層と重ね合わされる領域において）として使用されてきており、喫煙可能なロッド用の巻き材料として有用である代表的な再生タバコ材料は参照として本明細書に組み込まれるＧｅｎｔｒｙらの米国特許第５，０７４，３２１号、Ａｒｚｏｎｉｃｏらの米国特許第５，１５９，９４４号、Ｒａｋｅｒの米国特許第５，２６１，４２５号、Ｂｏｗｅｎの米国特許第５，４６２，０７３号、およびＢｏｗｅｎの米国特許第５，６９９，８１２号に述べられている。
【０００５】
再生タバコシート、特にキャスト再生タバコシートがシガレットの燃焼速度を変えるための手段として、シガレット用の不連続的な内側ラップとして使用するために提案されてきた。このようなシート材料、これらから作られた喫煙用物品、およびこのようなシート材料を形成する方法はＨｉｃｋｓらの米国特許第６，７０５，３２５号、Ｗａｎｎａらの米国特許第６，８２７，０８７号、およびＭｏｎｓａｌｕｄ，Ｊｒ．らの米国特許出願公開第２００４／０１７７８５６号およびＷａｎｎａらの米国特許出願公開第２００５／００５６２９４号に述べられており、これらはすべて参照として本明細書に組み込まれる。
【発明の開示】
【発明が解決しようとする課題】
【０００６】
シガレットのタバコロッドの巻き材料の変更から結果として生じる制御された燃焼特性を有するシガレットを作るための方式または方法をシガレット製造業者に提供することが望ましい。
【課題を解決するための手段】
【０００７】
本発明はタバコロッドとタバコロッドを取り囲む外側巻き材料との間に配置される１つ以上の内側巻き細長片を含むシガレットまたは他の喫煙用物品を提供する。この内側巻き細長片はタバコロッドに沿って縦方向に延び、喫煙用物品の燃焼特性の一層優れた制御に貢献する。この内側巻き細長片はナトリウム塩などのアルカリ金属の塩（例えばアルギン酸ナトリウムまたはカルボキシメチルセルロースナトリウム）の形の結合剤を含む。さらに、本発明の内側巻き細長片は内側巻き細長片の総重量を基にして少なくとも約３０，０００μｇ／ｇの総アルカリ金属含有量を含む。総アルカリ金属含有量は少なくとも約３２，０００μｇ／ｇであることがさらに好ましく、少なくとも約３４，０００μｇ／ｇまたは少なくとも約３６，０００μｇ／ｇであることが最も好ましい。内側巻き細長片のアルカリ金属含有量の増大は一層高い自己消火率に相関すると考えられる。
【０００８】
内側巻き材料内に存在する結合剤は濃度で変わってもよいが、通常では内側巻き細長片の総重量を基にして約２から約４０重量パーセントの量で存在する。或る好ましい実施形態では、アルカリ金属塩結合剤は約３０から約４０重量パーセントの量で存在する。
【０００９】
本発明の一実施形態では、内側巻き細長片はナトリウム含有量または他のアルカリ金属含有量を上げる第２の添加剤など、第２のアルカリ金属添加剤をさらに含む。一例のアルカリ金属添加剤はリン酸ナトリウム、水酸化ナトリウム、水酸化カリウム、炭酸ナトリウム、酢酸ナトリウム、シュウ酸ナトリウム、リンゴ酸ナトリウム、塩化ナトリウム、およびナトリウムレビヌラートを含む。
【００１０】
本発明の喫煙用物品は少なくとも約６２５℃の着火温度などといった最低着火温度を示すことが好ましい。特に好ましい実施形態では、内側巻き細長片の着火温度は少なくとも約６５０℃または少なくとも約６７５℃である。一層高い着火温度は或る種のシガレットの消火判定基準を満たすための向上した性能に相関すると考えられる。
【００１１】
本発明の喫煙用物品は１つ以上の巻き細長片を含んでよく、複数の内側巻き細長片を含むことが好ましく、各々の細長片は約２から約１０ｍｍの幅、さらに好ましくは約２から約６ｍｍの幅を有する。或る実施形態では、内側巻き細長片の数は１から約８個、さらに好ましくは２から約５個の範囲であってもよい。
【００１２】
本発明の実施形態の理解を支援するために、ここで必ずしも縮尺通りに引かれていない添付図面に参照が為される。これらの図面は実例に過ぎず、本発明の限定と解釈されるべきでない。
【００１３】
（発明の詳細）
以降、添付の図面を参照して本発明がさらに十分に述べられる。本発明は多くの異なる形態で具現化されることが可能であり、これ以降に述べられる実施形態に限定されると解釈されるべきでなく、それよりもむしろこれらの実施形態は本開示が適用可能な法的必要条件を満たすように供給される。類似した番号は全体を通じて類似した要素に言及する。この明細書および特許請求の範囲で使用されるとき、「或る」、および「この」などの単数形は文脈が明確にそれ以外を指示しない限り複数の指示対象を含む。
【００１４】
図１を参照すると、シガレットの形態であって本発明の喫煙用物品の或る代表的な構成要素を有する喫煙用物品１０が示されている。シガレット１０は包囲用巻き材料１６内に含まれる喫煙可能な充填材料の充填物またはロールの概して円柱状のロッド１２を含む。ロッド１２は慣習的に「タバコロッド」と称される。喫煙可能な充填材料を露出させるためにタバコロッド１２の端部は開いている。シガレット１０は場合によって巻き材料１６に付けられる１つのバンド２２（例えば、デンプン、エチルセルロース、またはアルギン酸ナトリウムなどのフィルム形成薬剤を含む印刷コーティング）を有して示され、このバンドはシガレットの縦軸を横切る方向でシガレットロッドを取り囲む。すなわち、バンド２２はシガレットの縦軸に相対して横断方向の領域を供給する。バンド２２は巻き材料の内側表面（すなわち喫煙可能な充填材料に面する）、または好ましくはないが巻き材料の外側表面に印刷されてもよい。このシガレットは場合によって付けられる１つのバンドを有する巻き材料を有してもよいが、間隔を置かれて場合によって付けられる２つ、３つ、またはそれを上回る数のさらなるバンドを有する巻き材料をこのシガレットが有してもよい。
【００１５】
タバコロッド１２の一方の端部は点火用端部１８であり、他方の端部はフィルタ要素２０に配置される。フィルタ要素２０は、フィルタ要素とタバコロッドが端と端を接する関係で、好ましくは互いに接して軸方向に整列させられるようにタバコロッド１２の一方の端部に隣接して配置される。フィルタ要素２０は概して円柱形状を有してもよく、この直径はタバコロッドの直径と本質的に等しくてもよい。フィルタ要素２０の端部はこれを通る空気と煙の通過を許容する。
【００１６】
使用時では、喫煙者がマッチまたはシガレットライターを使用してシガレット１０の点火用端部１８に火を付ける。このこと自体で、タバコロッド１２は燃え始める。シガレット１０の口元端部が喫煙者の唇に置かれる。喫煙可能な材料の燃焼によって作り出される熱的分解生成物（例えばタバコ煙の成分）がシガレット１０を通り、フィルタ要素２６を通って引き出されて喫煙者の口の中に入る。
【００１７】
フィルタ要素２０は外側周囲または縦軸周縁に沿って外側プラグラップ２８の層によって取り囲まれるフィルタ材料２６を含む。フィルタ要素２０は１つ以上のフィルタ区分を含んでもよく、内部に吸着材料を含んでもよい。フィルタロッド、フィルタ区分、およびフィルタ要素の生産、およびこれらフィルタロッド、フィルタ区分、およびフィルタ要素からのシガレットの製造はシガレットフィルタ、多区分シガレットフィルタ、およびフィルタ付きシガレットを供給するために使用されてきたロッド形成ユニットのタイプを使用して実行されてもよい。多区分シガレットフィルタロッドはドイツＨａｍｂｕｒｇのＨａｕｎｉ−Ｗｅｒｋｅ  Ｋｏｒｂｅｒ  ＆  Ｃｏ．ＫＧから商標名Ｍｕｌｆｉで入手可能なシガレットフィルタロッド作製装置を使用して製造されてもよい。使用のために適切に改造されることが可能である市販入手可能なフィルタロッド作製器具の他の代表的なタイプはＨａｕｎｉ−Ｗｅｒｋｅ  Ｋｏｒｂｅｒ  ＆  Ｃｏ．ＫＧから入手可能なＫＤＦ−２ユニット、およびフランスのＤｅｃｏｕｆｌｅから入手可能なＤｅｃｏｕｆｌｅユニットを含む。
【００１８】
通気型または空気希釈型の喫煙用物品は、各々がプラグラップ２８を貫通して延びる一連の穿孔３０などの場合によって付けられる空気希釈手段を設けられてもよい。場合によって付けられる穿孔３０はレーザ穿孔技術などの当業者に知られている様々な技術によって作られることが可能である。場合によっては、（多孔質紙のプラグラップおよび予め穿孔されたチップペーパーの使用を通じた）いわゆるオフラインの空気希釈技術が使用されてもよい。
【００１９】
代表的なシガレット１０の寸法は異なってもよい。好ましいシガレットはロッド形状であり、約７．５ｍｍの直径を有してもよく（例えば約２０ｍｍから約２７ｍｍ、しばしば約２２．５ｍｍから約２５ｍｍの外周）、約７０ｍｍから約１２０ｍｍ、しばしば約８０ｍｍから約１００ｍｍの全長を有してもよい。フィルタ要素２０の長さは異なってもよい。通常のフィルタ要素は約１５ｍｍから約４０ｍｍ、しばしば約２０ｍｍから約３５ｍｍの長さを有してもよい。
【００２０】
本発明では、図２に示されるようにシガレット１０はタバコロッドと外側巻きペーパー１６との間に１つ以上の内側巻き細長片３４をさらに含む。内側巻き細長片３４はタバコロッドの全長に沿って延びることが好ましい。本発明のシガレット１０における内側巻き細長片以上の細長片３４はタバコロッドの全周の周りに連続的に延びてもよい。しかしながら、内側巻き細長片３４が断続的であることが好ましい。一実施形態では、内側巻き細長片３４はタバコロッドの周縁部に沿って間隔を置かれた１から約８個の細長片を含む。個々の巻き細長片３４の正確な位置は異なってもよいが、図２に示されるように内側巻き細長片のうちの１つ以上をシガレットの閉じ目３８から離して間隔を開けることが好ましい。
【００２１】
図２の断面図が図３に示されており、ここではタバコロッド１２と外側巻き１６との間に２つの内側巻き細長片３４が見える。図４は、４つの内側巻き細長片（３４ａ、３４ｂ、３４ｃ、および３４ｄで指定される）が使用される本発明の一実施形態を図解している。図４に示されるように、タバコロッド１２の周りに外側ラップ１６を設置する前に内側巻き細長片が外側ラップの表面上に間隔を開けられて設置されてもよい。内側巻き細長片３４の使用は、例えばＨｉｃｋｓらの米国特許第６，７０５，３２５号に述べられた器具および方法を使用してシガレット製造過程の中に組み込まれてもよい。
【００２２】
内側巻き細長片３４は、製紙過程およびキャストシート過程などの当該技術で知られている様々な再生タバコ処理のうちのいずれかを使用して形成される再生タバコシート材料から成ることが好ましい。内側巻き細長片の好ましい実施形態は結合剤材料、タバコ材料、木材パルプ、グリセリン、および水を含む。特に、内側巻き細長片３４の好ましい実施形態は内側巻き細長片の総重量を基にして約２から約４０パーセントの結合剤、約２５から約６５パーセントのタバコ材料（例えばタバコ屑またはタバコダスト）、約１０から約１５パーセントの木材パルプ、約１３から約１７パーセントのグリセリン、および釣り合いを取る水を含む。生産のキャストシート法が使用される場合、結合剤含有量は通常では約１０から約４０重量パーセントであり、約３０から約４０重量パーセントであることがさらに好ましい。製紙過程が利用される場合、結合剤含有量は約２から約５重量パーセントの低さであってもよい。
【００２３】
内側巻き材料として使用される再生シート材料はＭｏｎｓａｌｕｄ，Ｊｒ．らの米国特許出願公開第２００４／０１７７８５６号に述べられた過程などのキャストシート過程を使用して構築されることが好ましい。この処理過程は概して、上記で述べられた組成を有する混合物を形成する工程、および場合によっては、例えばこの混合物を約３０分から約６０分の時間的期間について約１４０°Ｆ（６０℃）から約２００°Ｆ（９３℃）の温度に加熱するなどの加熱処理過程に晒す工程を含む。この加熱工程はタバコ材料の重量を基にして約１．５から約３．５重量パーセントの水酸化カリウムの添加をさらに含んでもよく、これはタバコ材料からのペクチンの放出を容易にすることができる。ペクチンの放出は、ペクチンがキャストシート材料の中の適切な密接性を維持する補助をするので望ましいと見込まれる。場合によって行なわれる加熱工程および水酸化カリウムによる処理に続いて、再生シート混合物がスチールベルト上に流し込まれ、約８から約１６％水分などといった望ましい水分レベルに乾燥させられる。この後、乾燥した密接シート材料がロールに取られて所望の幅に切断されてもよい。
【００２４】
本発明で使用される内側巻き細長片３４の幅は異なってもよい。通常、各々の細長片の幅は約２ｍｍと約１０ｍｍの間であり、さらに好ましくは約２ｍｍと約６ｍｍの間である。内側巻き材料の全体的厚さは異なってもよいが、内側巻き細長片は通常では外側ラップ１６よりも厚い。一例の厚さは約８０から約１２０μｍの範囲である。
【００２５】
本発明の内側巻き細長片３４はアルギン酸またはセルロース誘導体（例えばカルボキシメチルセルロース）のアルカリ金属塩などのアルカリ金属塩の形の結合剤の使用によって特徴付けられる。アルカリ金属塩結合剤の実例はアルギン酸ナトリウム、アルギン酸カリウム、カルボキシメチルセルロースナトリウムおよびこれらの混合物を含む。「アルカリ金属」という用語は本明細書では元素の周期律表のＩＡ族の金属元素に言及するために使用され、リチウム、ナトリウム、カリウム、ルビジウム、セシウム、およびフランシウムを含む。
【００２６】
アルカリ金属塩結合剤の使用は内側巻き細長片３４内のアルカリ金属の望ましい総レベルに貢献する。これらの細長片を組み入れる喫煙用物品における或る検査判定基準に従って望ましい自己消火率を達成するために、内側巻き細長片３４内における上昇したアルカリ金属レベルは望ましいと考えられる。下記で述べられる実例によって示されるように、内側巻き細長片３４のアルカリ金属含有量が増大するにつれて、或る検査判定基準に従った自己消火率もやはり増大する。本発明の内側巻き細長片３４の実施形態は内側巻き細長片の総重量を基にして少なくとも約３０，０００μｇ／ｇ、さらに好ましくは少なくとも約３２，０００、最も好ましくは少なくとも約３４，０００または少なくとも約３６，０００μｇ／ｇの総アルカリ金属含有量を示す。内側巻き細長片の総重量を基にした重量パーセンテージに関して表されるとき、好ましい実施形態は少なくとも約３パーセント、さらに好ましくは少なくとも約３．２パーセント、最も好ましくは少なくとも約３．４または少なくとも約３．６重量パーセントの総アルカリ金属含有量を含む。１つの好ましい実施形態において、総アルカリ金属含有量は約３０，０００から約５０，０００μｇ／ｇ（約３から約５重量パーセント）、さらに好ましくは約３２，０００から約４０，０００μｇ／ｇ（約３．２から約４重量パーセント）である。
【００２７】
内側巻き細長片３４の望ましい総アルカリ金属含有量はアルカリ金属塩結合剤単独を使用して到達されてもよいが、或る実施形態では、アルカリ金属塩結合剤はやはり内側巻き細長片へのアルカリ金属含有量に寄与する１つ以上のアルカリ金属添加物を補填される。実例の添加物はリン酸ナトリウム、水酸化ナトリウム、水酸化カリウム、炭酸ナトリウム、酢酸ナトリウム、シュウ酸ナトリウム、リンゴ酸ナトリウム、塩化ナトリウム、およびレビヌル酸ナトリウムを含む。内側巻き細長片に加えられる第２のアルカリ金属添加物の正確な量は存在するアルカリ金属塩結合剤の量および望ましい総アルカリ金属含有量に応じて変わる。一実施形態では、第２のアルカリ金属添加物は細長片３４の総重量を基にして約１から約２０重量パーセント、さらに好ましくは約１から約１０重量パーセントの濃度で存在する。
【００２８】
本発明の内側巻き細長片３４は、下記で述べられる或る検査判定基準を使用して測定されるときに都合良く高い自己消火率に相関すると考えられる高い着火温度を示すことが好ましい。好ましい実施形態では、本発明の内側巻き細長片３４は少なくとも約６２５℃、さらに好ましくは少なくとも約６５０℃、最も好ましくは少なくとも約６７５℃の着火温度を示す。本明細書に添付された実施例は、一層高い着火温度を有する内側巻き材料３４が或る検査判定基準によると一層高い自己消火率もやはり示すことを示している。
【００２９】
内側巻き細長片３４の全体的密度は異なってもよいが、通常では内側巻き細長片の坪量は約７０から約１２５ｇ／ｍ２、好ましくは約８０から約１００ｇ／ｍ２の間である。結果として生じる内側巻き細長片３４の気孔率は通常では約１０Ｃｏｒｅｓｔａ未満、さらに好ましくは約８Ｃｏｒｅｓｔａ未満、最も好ましくは約５Ｃｏｒｅｓｔａ未満である。内側巻き材料３４の気孔率は極めて低いことが好ましく、内側巻き細長片が気体輸送特性を本質的に示さない（すなわち本質的にゼロの拡散能力）ことが最も好ましい。
【００３０】
以下の参考文献、すなわちＨｉｃｋｓらの米国特許第６，７０５，３２５号、Ｗａｎｎａらの米国特許第６，８２７，０８７号、およびＷａｎｎａらの米国特許出願公開第２００５／００５６２９４号に概して述べられた喫煙用物品が作られる内側巻き材料およびこれらの製造の方法は本発明の或る実施形態において用途を見出すことが可能である。
【００３１】
本発明を実行することに使用される或る好ましい内側巻き細長片３４は下げられた着火傾向を示すように設計されたシガレットの製造にとって有用である。すなわち、或る内側巻き材料を組み入れるシガレットは可燃性物質上に置かれると、この基材を燃焼させる前に自己消火する傾向を有する。特に興味深いものは内側巻き細長片３４の適切な数と構造を使用して製造されたタバコロッドを有するシガレットであり、或るシガレット消火判定基準を満たす能力を有するように十分なナトリウムまたは他のアルカリ金属含有量を有する。本発明の内側巻き細長片３４を使用して製造されたタバコロッドを有する本発明の或るシガレットは、Ｗｈａｔｍａｎ  Ｎｏ．２フィルタペーパーの１０層を使用してＡＳＴＭ  Ｅ２１８７−０２ｂ，Ｓｔａｎｄａｒｄ  Ｍｅｔｈｏｄ  ｆｏｒ  Ｍｅａｓｕｒｉｎｇ  ｔｈｅ  Ｉｇｎｉｔｉｏｎ  Ｓｔｒｅｎｇｔｈ  ｏｆ  Ｃｉｇａｒｅｔｔｅｓ（ＡＳＴＭ  Ｉｎｔ．２００２）に述べられた手順を使用して検査されるとき、検査されたシガレットのうちの約５０パーセントよりも上、好ましくは約７５パーセントよりも上、さらに好ましくは約８０パーセントよりも上、最も好ましくは約８５パーセントよりも上、いくつかのケースでは約９０または約９５パーセントよりも上、または殆ど１００パーセントの消火を要求する判定基準を満たす。このパーセンテージは本明細書において「自己消火率」とも称される。
【００３２】
本発明の或る態様を実行するために有用な喫煙可能な材料および他の付随する材料は異なってもよい。喫煙可能な材料は喫煙可能な区分またはロッドの中に組み込まれること、およびこの喫煙可能な区分の中のいくつかの領域に塊および大部分を供給することが可能な材料である。喫煙可能な材料は、これらが組み込まれている喫煙用物品の通常の使用の状況の中で破壊のいくつかのタイプを経験する。喫煙可能な材料の破壊は、喫煙可能な材料の少なくともいくつかの成分の熱分解に少なくとも部分的に起因して、結果として普通は「煙」として特徴付けられる形態を有するエアロゾルの形成につながる。例えば、タバコ材料を組み入れる喫煙可能な材料はタバコ煙を生じさせるために燃やすこと、別の言い方では熱分解を受けることを意図される。タバコのタイプおよびタバコのブレンドの選択はタバコ材料またはタバコ材料のブレンドが燃やされるときに作り出されるエアロゾルの化学組成、および感覚的および官能的特性を決定することができる。下記で述べられるタバコ材料は本発明の喫煙用物品のタバコロッド１２部分に、または内側巻き細長片３４を形成するために使用される再生シート材料のタバコ部分として使用されてもよい。
【００３３】
喫煙可能な区分の喫煙可能な材料がいくつかの形態のタバコを組み入れることが最も高度に好ましい。喫煙可能な好ましい材料は、これらの材料の乾燥重量を基にして支配的にいくつかの形態のタバコから成る。すなわち、これらの材料の乾燥重量の大部分、およびこれらの材料を組み入れる混合物（材料のブレンド、または加えられる、または別の言い方では中に組み込まれる添加物を有する材料）の重量の大部分がいくつかの形態のタバコによって与えられてもよい。例えば、これらの材料は少量の非タバコ充填材料（例えば炭酸カルシウム粒子、炭素質材料、穀物、または木材パルプ）および／または結合剤（例えばグアールガム、アルギン酸ナトリウム、またはアルギン酸アンモニウム）を組み入れた加工タバコであってもよく、および／またはこれらの材料のブレンドがタバコ代用物または増量剤を組み入れてもよい。これらの材料、およびこれらの材料を組み入れたブレンドはタバコ、非タバコ充填材料、および非タバコ代用物または増量剤の複合重量を基にして乾燥重量基準で、高い頻度で約７０パーセントを上回るタバコから成り、しばしば約８０パーセントを上回るタバコであり、概して約９０パーセントを上回るタバコである。これらの材料はまた、実質的に全部タバコ材料であってもよく、どのような非タバコ詰め物、代用物または増量剤も組み入れなくてもよい。
【００３４】
喫煙可能な材料はシガレットの製造のために従来から使用されているケーシングおよび／または着装成分などのタイプのタバコ添加物で処理されてもよい。例えばＷｏｃｈｎｏｗｓｋｉの米国特許第３，４１９，０１５号、Ｂｅｒｎｄｔらの米国特許第４，０５４，１４５号、Ｂｕｒｃｈａｍ，Ｊｒ．らの米国特許第４，８８７，６１９号、Ｗａｔｓｏｎの米国特許第５，０２２，４１６号、Ｓｔｒａｎｇらの米国特許第５，１０３，８４２号、およびＭａｒｔｉｎの米国特許第５，７１１，３２０号を参照されたい。通常のケーシング材料は水、糖質およびシロップ（例えばスクロース、グルコース、およびトウモロコシの高果糖シロップ）、湿潤剤（例えばグリセリンまたはプロピレングリコール）、および着香料（例えばココアおよびリコリス）を含む。これらの添加成分は表層着装材料（例えばメントールなどの香味物質）もやはり含む。例えばＭａｙｓらの米国特許第４，４４９，５４１号を参照されたい。添加物はＬｅｔｔａｕの米国特許第４，９９５，４０５号に述べられた器具、またはＫｏｈｌ  Ｍａｓｃｈｉｎｅｎｂａｕ  ＧｍｂＨからＭｅｎｔｈｏｌ  Ａｐｐｌｉｃａｔｉｏｎ  Ｓｙｓｔｅｍ  ＭＡＳとして入手可能である器具のタイプを使用して喫煙可能な材料に加えられることもやはり可能である。特定のケーシングおよび表層着装成分の選択は望まれる感覚的特性などの要因に応じて決まり、これらの成分の選択と使用はシガレットの設計と製造の当業者に容易に明らかになる。ＧｕｔｃｈｏのＴｏｂａｃｃｏ  Ｆｌａｖｏｒｉｎｇ  Ｓｕｂｓｔａｎｃｅｓ  ａｎｄ  Ｍｅｔｈｏｄｓ，Ｎｏｙｅｓ  Ｄａｔａ  Ｃｏｒｐ．（１９７２）およびＬｅｆｆｉｎｇｗｅｌｌらのＴｏｂａｃｃｏ  Ｆｌａｖｏｒｉｎｇ  ｆｏｒ  Ｓｍｏｋｉｎｇ  Ｐｒｏｄｕｃｔｓ（１９７２）を参照されたい。
【００３５】
喫煙可能な材料は通常、シガレットなどの喫煙用物品の製造にとって慣例的である形態および方式で使用される。これらの材料はタバコの刻まれた、または粒子状の断片を（例えば薄片および／または葉柄として）組み入れてもよく、および／またはこれらの材料は加工された形態のタバコ材料であってもよい。例えば、これらの材料は切断された詰め物の形態（例えば約１／１０インチから約１／６０インチ、好ましくは約１／２０インチから約１／３５インチの幅、および約１／８インチから約３インチ、普通では１／４インチから約１インチの長さに切断されたタバコ詰め物の破片または撚り糸）で使用される。場合によっては、あまり好ましくないが、加工タバコ材料などといったこれらの材料は縦方向に延びる撚り糸として、または所望の構造に形成されたシートとして、または所望の形状に形成された圧縮または押し出し成形断片として使用されてもよい。
【００３６】
タバコ材料は、フルーキュアードタバコ、バーレータバコ、オリエンタルタバコまたはメリーランドタバコ、ダークタバコ、ダークファイヤードタバコおよびルスチカタバコ、同様に他の希少または特殊タバコなどといったタバコの様々なタイプ、またはこれらのブレンドを含んでもよく、またはこれらから導き出されてもよい。タバコの様々なタイプ、生育実践法、収穫実践法、保存処理実践法の記述はＤａｖｉｓら（編）のＴｏｂａｃｃｏ  Ｐｒｏｄｕｃｔｉｏｎ，Ｃｈｅｍｉｓｔｒｙ  ａｎｄ  Ｔｅｃｈｎｏｌｏｇｙ（１９９９）に述べられている。Ｌａｗｓｏｎらの米国特許出願公開第２００４／００８４０５６号もやはり参照されたい。タバコ材料は適切に保存処理されて熟成されたものであることが最も好ましい。
【００３７】
通常、タバコ材料はいわゆる「ブレンドされた」形態で使用される。例えば、一般的に「アメリカンブレンド」と称される或る普及したタバコブレンドはフルーキュアードタバコ、バーレータバコ、およびオリエンタルタバコの混合物を含む。多くのケースでこのようなブレンドは加工タバコ葉柄（例えば切断して巻いた葉柄、切断して巻いて拡張された葉柄、または切断して膨らませた葉柄）、体積拡大タバコ（例えば切断詰め物の形態であることが好ましいドライアイス膨張タバコ（ＤＩＥＴ）などの膨張タバコ）などの加工された形態を有するタバコ材料を含む。タバコ材料は再生タバコ（例えば製紙タイプまたはキャストシートタイプの処理過程を使用して製造された再生タバコ）の形態を有することもやはりあり得る。タバコ再生処理は従来から、普通では無駄にされる可能性の高いタバコの部分を商業的に有用な形態に変換する。例えば、極めて一様な一貫性の加工再生タバコを製造するためにタバコ葉柄、タバコの再利用片、およびタバコダストが使用されることが可能である。特定のシガレット銘柄の製造のために使用されるタバコブレンドの中のタバコの各々のタイプの正確な量は異なってもよく、設計選択の方式であり、望まれる感覚的特性などの要因によって決まる。例えばＶｏｇｅｓ（編）のＴｏｂａｃｃｏ  Ｅｎｃｙｃｌｏｐｅｄｉａ、４４−４５ページ（１９８４）；ＢｒｏｗｎｅのＴｈｅ  Ｄｅｓｉｇｎ  ｏｆ  Ｃｉｇａｒｅｔｔｅｓ、第３版、４３ページ（１９９０）、およびＤａｖｉｓら（編）のＴｏｂａｃｃｏ  Ｐｒｏｄｕｃｔｉｏｎ，Ｃｈｅｍｉｓｔｒｙ  ａｎｄ  Ｔｅｃｈｎｏｌｏｇｙ、３４６ページ（１９９９）を参照されたい。様々な代表的タバコタイプ、タバコの加工タイプ、タバコブレンドのタイプ、シガレット構成要素と成分、およびタバコロッドの構造もやはりＬａｗｓｏｎらの米国特許第４，８３６，２２４号、Ｐｅｒｆｅｔｔｉらの米国特許第４，９２４，８８３号、Ｐｅｒｆｅｔｔｉらの米国特許第４，９２４，８８８号、Ｂｒｏｗｎらの米国特許第５，０５６，５３７号、Ｂｒｉｎｋｌｅｙらの米国特許第５，１５９，９４２号、Ｇｅｎｔｒｙの米国特許第５，２２０，９３０号、Ｂｌａｋｌｅｙらの米国特許第５，３６０，０２３号、Ｙｏｕｎｇらの米国特許第５，７１４，８４４号、Ｄｏｍｉｎｇｕｅｚらの米国特許第６，７３０，８３２号、Ｓｈａｆｅｒらの米国特許第６，７０１，９３６号、Ｌｉらの米国特許出願公開第２００３／００７５１９３号、Ｌｉらの米国特許出願公開第２００３／０１３１８５９号、Ｌａｗｓｏｎらの米国特許出願公開第２００４／００８４０５６号、Ｐｅｒｆｅｔｔｉらの米国特許出願公開第２００４／０２５５９６５号、Ｃｒｏｏｋｓらの米国特許出願公開第２００５／００６６９８４号、Ｎｅｓｔｏｒらの米国特許出願公開第２００５／００６６９８６号、ＢｅｒｅｍａｎのＰＣＴＷＯ０２／３７９９０、およびＢｏｍｂｉｃｋらのＦｕｎｄ．Ａｐｐｌ．Ｔｏｘｉｃｏｌ．、３９、１１−１７ページ（１９９７）に述べられており、これらは参照として本明細書に組み込まれる。
【００３８】
タバコロッド１２の外側巻き材料１６は組成および特性の広い範囲を有することが可能である。特定の巻き材料の選択はシガレットの設計および製造の当業者に容易に明らかになる。外側巻き材料はシガレットの製造において通常使用される紙材料のタイプなどの紙材料であることが好ましい。外側巻き材料は、喫煙可能な材料（例えばエアロゾル形成材料）の成分との接触の結果として巻き材料が視認できる汚れを受けないような材料で構成されてもよく、または適切に処理されてもよい。巻き材料の気孔率は異なってもよく、高い頻度で約５ＣＯＲＥＳＴＡ単位と約１００ＣＯＲＥＳＴＡ単位との間であり、しばしば１０ＣＯＲＥＳＴＡ単位と約９０ＣＯＲＥＳＴＡ単位との間であり、高い頻度で約２０ＣＯＲＥＳＴＡ単位と約８０ＣＯＲＥＳＴＡ単位との間である。巻き材料、巻き材料の成分、および処理された巻き材料の実例のタイプがＷｈｉｔｅらの米国特許第５，１０５，８３８号、Ａｒｚｏｎｉｃｏらの米国特許第５，２７１，４１９号、Ｇｅｎｔｒｙの米国特許第５，２２０，９３０号、Ｓｈａｆｅｒらの米国特許第６，８７４，５０８号、Ｗｏｏｄｈｅａｄらの米国特許第６，９０８，８７４号、Ｃｒｏｏｋｓらの米国特許出願公開第２００４／０１３４６３１号、Ｈａｍｐｌ，Ｊｒ．らの米国特許出願公開第２００５／０００５９４７号、Ｈａｍｐｌ，Ｊｒ．らの米国特許出願公開第２００５／０００５９４７号、Ａｓｈｃｒａｆｔらの米国特許出願公開第２００５／００１６５５６号、Ｆｉｔｚｇｅｒａｌｄらの米国特許出願公開第２００５／００７６９２９号、ＦｏｕｒｎｉｅｒらのＰＣＴＷＯ０１／０８５１４、ＨａｊａｌｉｇｏｌらのＷＯ０３／０４３４５０、およびＲａｓｏｕｌｉらのＷＯ２００５／０３９３２６に述べられており、これらは全文で参照として本明細書に組み込まれる。代表的な巻き材料はＲ．Ｊ．Ｒｅｙｎｏｌｄｓ  Ｔｏｂａｃｃｏ  Ｃｏｍｐａｎｙ  Ｇｒａｄｅｓ  １１９、１７０、４１９、４５３、４５４、４５６、４６５、４６６、４９０、５２５、５３５、５５７、６５２、６６４、６７２、６７６、および６８０としてＳｃｈｗｅｉｔｚｅｒ−Ｍａｕｄｉｔ  Ｉｎｔｅｒｎａｔｉｏｎａｌから市販入手可能である。着色された巻き材料（例えば茶色の紙）が使用されることもあり得る。
【００３９】
外側巻き材料および内側巻き細長片の両方が内部に埋め込まれるかまたは分散させられた添加物または充填剤を含むこともあり得る。実例の充填剤または添加物は本質的に非水溶性の粒子の形態である。この充填剤または添加物材料は無機の成分を組み入れてもよい。この充填剤または添加物は主流煙の蒸気相成分を吸着するかまたはこれと反応することができる触媒または吸着剤材料を含んでもよい。カルシウム塩が特に好ましい。１つの実例の充填材料は炭酸カルシウムの形態を有し、この炭酸カルシウムが微粒子状の形態で使用されることが最も好ましい。例えばＨａｍｐｌの米国特許第４，８０５，６４４号、Ｓａｎｄｅｒｓの米国特許第５，１６１，５５１号、Ｂａｌｄｗｉｎらの米国特許第５，２６３，５００号、およびＰＣＴＷＯ０１／４８，３１６を参照されたい。その他の充填剤または添加物材料は凝集炭酸カルシウム粒子、酒石酸カルシウム粒子、酸化マグネシウム粒子、酸化鉄粒子、水酸化マグネシウムゲル、炭酸マグネシウムタイプの材料、粘土、珪藻土材料、二酸化チタン粒子、ガンマアルミナ材料および硫酸カルシウム粒子を含む。燃焼特性の改善または主流煙の特徴と内容物を（或る化合物の吸着によって）調節する能力などといった或る有利な特性を巻き材料に付与するように充填剤が選択されてもよい。
【００４０】
フィルタ要素２０の構造および内容物は異なってもよい。代表的なフィルタ要素はＢｒｏｗｎｅのＴｈｅ  Ｄｅｓｉｇｎ  ｏｆ  Ｃｉｇａｒｅｔｔｅｓ、第３版（１９９０）；Ｄａｖｉｓら（編）のＴｏｂａｃｃｏ  Ｐｒｏｄｕｃｔｉｏｎ，Ｃｈｅｍｉｓｔｒｙ  ａｎｄ  Ｔｅｃｈｎｏｌｏｇｙ，１９９９；Ｂｅｒｇｅｒの米国特許第４，５０８，５２５号、Ｐｒｙｏｒらの米国特許第４，８０７，８０９号、Ｂａｒｎｅｓらの米国特許第４，９０３，７１４号、Ｌａｗｒｅｎｃｅらの米国特許第４，９２０，９９０号、Ｔｈｅｓｉｎｇらの米国特許第５，０１２，８２９号、Ｒａｋｅｒの米国特許第５，０２５，８１４号、Ｊｏｎｅｓ，Ｊｒ．らの米国特許第５，０７４，３２０号、Ｓａｉｎｔｓｉｎｇらの米国特許第５，０７６，２９５号、Ｊａｋｏｂらの米国特許第５，１０１，８３９号、Ｓａｉｎｔｓｉｎｇらの米国特許第５，１０５，８３４号、Ｗｈｉｔｅらの米国特許第５，１０５，８３８号、Ａｒｚｏｎｉｃｏらの米国特許第５，２７１，４１９号、Ｐｅｒｆｅｔｔｉらの米国特許第５，１３７，０３４号、Ｇｅｎｔｒｙらの米国特許第５，３９６，９０９号、Ｋｏｌｌｅｒらの米国特許第５，５９５，２１８号、Ｂａｎｅｒｊｅｅらの米国特許第５，７１８，２５０号、Ｌｅｓｓｅｒらの米国特許第６，５３０，３７７号、Ｃｅｒａｍｉらの米国特許第６，６１５，８４２号、ＭａｃＡｄａｍらの米国特許第６，６３１，７２２号、Ｌｅｓｓｅｒらの米国特許第６，７９２，９５３号、Ｌｉｌｌｙ，Ｊｒ．らの米国特許第６，８４８，４５０号、Ｄｕｂｅらの米国特許出願公開第２００４／０２６１８０７号、Ｆｏｕｒｎｉｅｒらの米国特許出願公開第２００５／０１３３０５２号、および２００４年７月２９日に出願されたＧｏｎｔｅｒｍａｎらの米国特許出願第１０／９０１，６６２号に述べられており、これらは参照として本明細書に組み込まれる。代表的なフィルタ材料は繊維束材料（例えば酢酸セルロースまたはポリプロピレンの繊維束）または寄せ集めた繊維材料（例えば紙、再生タバコ、酢酸セルロース、ポリプロピレン、またはポリエステルの寄せ集め繊維）から製造されてもよい。
【００４１】
プラグラップ２８は異なってもよい。例えばＭａｒｔｉｎの米国特許第４，１７４，７１９号を参照されたい。通常、プラグラップは多孔質または無孔質の紙材料である。プラグラップ材料は市販入手可能である。実例の多孔質プラグラップ紙はＳｃｈｗｅｉｔｚｅｒ−Ｍａｕｄｉｔ  ＩｎｔｅｒｎａｔｉｏｎａｌからＰｏｒｏｗｒａｐ  Ｐｌｕｇ  Ｗｒａｐ  １７−Ｍ１、３３−Ｍ１、４５−Ｍ１、６５−Ｍ９、９５−Ｍ９、１５０−Ｍ４、２６０−Ｍ４、および２６０−Ｍ４Ｔとして入手可能である。無孔質プラグラップは約１０ＣＯＲＥＳＴＡ単位未満、好ましくは５ＣＯＲＥＳＴＡ単位未満の気孔率を示す。実例の無孔質プラグラップ紙はチェコ共和国（Ｔｒｉｅｒｅｎｂｅｒｇ  Ｈｏｌｄｉｎｇ）のＯｌｓａｎｙ  Ｆａｃｉｌｉｔｙ（ＯＰ  Ｐａｐｒｉｎａ）からＲｅｆ．Ｎｏ．６４６Ｇｒａｄｅとして入手可能である。プラグラップ紙は特にフィルタ材料に面する表面上にフィルム形成材料の層をコーティングされてもよい。このようなコーティングは適切なポリマーのフィルム形成剤（例えばエチルセルロース、炭酸カルシウムを混合されたエチルセルロース、またはシガレット製造のために一般的に使用されるタイプのいわゆる離唇コーティング組成）を使用して供給されてもよい。場合によっては、プラスチックフィルム（例えばポリプロピレンフィルム）がプラグラップ材料として使用されてもよい。例えば、Ｔｒｅｏｆａｎ  Ｇｅｒｍａｎｙ  ＧｍｂＨ  ＆  Ｃｏ．ＫＧからＺＮＡ−２０およびＺＮＡ−２５として入手可能な無孔質ポリプロピレン材料がプラグラップ材料として使用されてもよい。
【００４２】
空気希釈または通気される本発明のシガレットについては、空気希釈または通気の量または度合いが異なってもよい。高い頻度で、空気希釈型シガレットの空気希釈の量は約１０パーセントよりも多く、概して約２０パーセントよりも多く、しばしば約３０パーセントよりも多く、ときには約４０パーセントよりも多い。通常、空気希釈型シガレットのための空気希釈に関する上限レベルは約８０パーセント未満であり、しばしば約７０パーセント未満である。本明細書で使用されるとき、「空気希釈」という用語はシガレットを通して引き込まれてシガレットの最も口側端部の部分を出て行く空気とエアロゾルの全体積に対する空気希釈手段を通して引き込まれる空気の体積の（パーセントで表現される）比である。一層高い空気希釈レベルは主流エアロゾルの中へのエアロゾル形成材料の移動効率を下げる役目を果たすことができる。
【００４３】
本発明の好ましいシガレットは引き込みに対する望ましい抵抗性を示す。例えば、一例のシガレットは１７．５ｃｃ／秒の空気流量において約５０と約２００ｍｍ水圧との間の圧力降下を示す。好ましいシガレットは１７．５ｃｃ／秒において約６０ｍｍと約１８０との間、さらに好ましくは約７０ｍｍと約１５０ｍｍとの間の水圧の圧力降下値を示す。通常、シガレットの圧力降下値はＦｉｌｔｒｏｎａ  Ｉｎｓｔｒｕｍｅｎｔｓ  ａｎｄ  Ａｕｔｏｍａｔｉｏｎ  Ｌｔｄ．から入手可能なＦｉｌｔｒｏｎａ  Ｃｉｇａｒｅｔｔｅ  Ｔｅｓｔ  Ｓｔａｔｉｏｎ（ＣＴＳシリーズ）またはＭｏｌｉｎｓ，ＰＬＣのＣｅｒｕｌｅａｎ  Ｄｉｖｉｓｉｏｎから入手可能なＱｕａｌｉｔｙ  Ｔｅｓｔ  Ｍｏｄｕｌｅ（ＱＴＭ）を使用して測定される。
【００４４】
本発明のシガレットは喫煙されるときに受容可能な一服の数を生じる。このようなシガレットは普通、ＦＴＣ喫煙条件下で機械喫煙されるとき、シガレット１本当たり約６服よりも多く、概して約８服よりも多くを与える。このようなシガレットは普通、ＦＴＣ喫煙条件下で喫煙されるとき、シガレット１本当たり約１５服未満、概して約１２服未満を与える。ＦＴＣ喫煙条件は燻ぶりの５８秒によって分けられた２秒の持続時間の３５ｍｌの一服から成る。
【００４５】
本発明のシガレットは喫煙されるときに主流エアロゾルを生じる。シガレット１本当たり生成される主流エアロゾルの量は異なってもよい。ＦＴＣ喫煙条件下で喫煙されるとき、一例のシガレットはＦＴＣ「タール」の或る量を生じ、これは普通では少なくとも約１ｍｇ、しばしば少なくとも約３ｍｇ、高い頻度で少なくとも約５ｍｇである。ＦＴＣ喫煙条件下で喫煙されるとき、一例のシガレットはＦＴＣ「タール」の或る量を生じ、これは普通では約２０ｍｇを超えず、しばしば約１５ｍｇを超えず、高い頻度で約１２ｍｇを超えない。
【００４６】
（実験）
以下の実施例は本発明の実施形態を具体的に示すために提供されており、本発明の範囲を限定するように考えられるべきでない。別途言及しない限り、すべての割合およびパーセンテージは重量によるものである。実施例３において、様々なシガレットの石炭温度（ｃｏａｌ  ｔｅｍｐｅｒａｔｕｒｅ）が測定される。喫煙用物品の石炭温度はＮｅｓｔｏｒらの米国特許出願公開第２００５／００６６９８６号、Ｓｃｈｍｅｌｔｚ（編）のＴｈｅ  Ｃｈｅｍｉｓｔｒｙ  ｏｆ  Ｔｏｂａｃｃｏ  Ｓｍｏｋｅ（１９７２）；ＢａｋｅｒのＰｒｏｇ．Ｅｎｅｒ．Ｃｏｍｂｕｓｔ．Ｓｃｉ．，７：１３５−１５３（１９８１）、Ｐｒｏｃｅｅｄｉｎｇｓ  ｏｆ  ｔｈｅ  Ｉｎｔｅｒｎａｔｉｏｎａｌ  Ｃｏｎｆｅｒｅｎｃｅ  ｏｎ  ｔｈｅ  Ｐｈｙｓｉｃａｌ  ａｎｄ  Ｃｈｅｍｉｃａｌ  Ｐｒｏｃｅｓｓｅｓ  Ｏｃｃｕｒｒｉｎｇ  ｉｎ  ａ  Ｂｕｒｎｉｎｇ  Ｃｉｇａｒｅｔｔｅ（１９８７年４月２６−２９日）；Ｄａｖｉｓら（編）のＴｏｂａｃｃｏ  Ｐｒｏｄｕｃｔｉｏｎ，Ｃｈｅｍｉｓｔｒｙ  ａｎｄ  Ｔｅｃｈｎｏｌｏｇｙ，３９８−４３９ページ（１９９９）；およびＬｙｍａｎらのＢｅｉｔｒ．Ｔａｂａｋｆｏｒｓｃｈ．Ｉｎｔ．，２０：３８１−３８８（２００３）など、当該技術で検討されており、これらのすべてが参照として本明細書に組み込まれる。
【実施例１】
【００４７】
１５％から３５％の範囲にわたるターゲットのアルギン酸ナトリウム含有量を備えた再生タバコのキャストシート材料が作られる。４ｍｍ幅の２つの分離した内側ラップ細長片を備えた各々のシート材料でシガレットが作られる。これらの細長片は互いに対向し、側部閉じ目から９０度に配向してタバコロッドに沿って置かれる。すべての他のシガレット構造の細部は一定に保たれる。
【００４８】
シート材料はナトリウム含有量および（示差走査熱量測定法によって測定される）着火温度について試験される。自己消火（ＳＥ）率は完成したシガレットについてＡＳＴＭ−Ｅ−２１８７−０２ｂ試験手順によって測定される（１試験当たり２０本のシガレット）。これらの試験の結果は下記の表１に記述されており、分離した内側ラップ細長片のナトリウム含有量とシガレットの自己消火率との間の極めて強い相関を示している。すなわち、ナトリウム含有量が増大するにつれて自己消火率が増大する。表１の結果はシート材料のナトリウム含有量と着火温度との間の強い相関もやはり示している。これは高い着火温度を備えたシートが高い自己消火率を生じることを示唆している。
【００４９】
【表１】
2009521957.tif 000003
【実施例２】
【００５０】
この実験は「アルギン酸陰イオン」含有量が実施例１に見出された自己消火率の変動のいくらか（またはすべて）の原因であるかどうかを判定する。この実験において、シート材料は１．５％、２．５％、および３．５％のリン酸ナトリウムの添加を伴った１５％のアルギン酸ナトリウムで作られる。結果として得られる材料がナトリウム含有量について試験され、上記に述べられたようにしてシガレットが作られる。これらの試験の結果は下記の表２に記述されており、添加リン酸ナトリウムの量に伴う自己消火率の小さい増大を示している。これはシート材料のナトリウム含有量がシガレットの自己消火率を加減していることを示唆している。表１および２のナトリウム含有量および自己消火データの解析は、受容可能なシガレット自己消火率を生じさせ、したがって低い着火傾向のシガレットに関する現行の規則に信頼性良く準拠するためには分離した内側ラップのナトリウム含有量が約３０，０００μｇ／ｇを超えなければならないことを示唆している。必要なナトリウム含有量はアルギン酸ナトリウム、他のナトリウム塩の使用、またはこれらの組合せによって得られてもよい。
【００５１】
【表２】
2009521957.tif 000004
【実施例３】
【００５２】
シガレットの石炭温度と分離した内側ラップの着火温度との間の関係を調べるための実験が実施される。この研究については、試験するために６本のシガレットが選ばれ、これらは表１に示されたリストにある５本を含む。これらのうちの３本は低い自己消火率（１８％−３０％）、および分離型内側ラップの低い着火温度（５５８℃−６０３℃）を有する。その他の３本は高い自己消火率（８５％−１００％）、および分離型内側ラップの高い着火温度（６４９℃−６８６℃）を有する。分離型内側ラップを備えていない比較対照区のシガレットもやはり試験される。
【００５３】
シガレットの石炭温度は、空中に吊り下げられ、ＡＳＴＭ試験基材（Ｗｈａｔｍａｎフィルタペーパーの１０層）上にある燻ぶりの間に赤外カメラを含む熱画像システム（Ａｇｅｍａ  Ｔｈｅｒｍｏｖｉｓｉｏｎ）を使用して測定される。これらの測定の結果は下記の表３に要約される。表３のデータから明らかなように、石炭温度はＡＳＴＭ基材上の燻ぶりの間よりも自由大気中の燻ぶりの間で高い。これは基材とのシガレットの接触が結果として、ヒートシンク効果かまたは石炭への低下した空気流のどちらか、またはこれらの効果の組合せに起因して低下した石炭温度につながることを示している。ＡＳＴＭ基材上における燻ぶりの間、低い自己消火率を備えたシガレットの石炭温度はシート材料の着火温度よりも９８℃−１３４℃下である。高い自己消火率を備えたシガレットの石炭温度はシート材料の着火温度よりも２３４℃−３３８℃下である。
【００５４】
これらのデータは高い自己消火率を備えたシガレットに使用されたシート材料が燻ぶりの間に着火しない可能性が高いことを示唆している。シガレットの灰の調査は高い自己消火率を備えた例において炭化しているが実質的に原型を保っている分離型内側ラップを示している。低い自己消火率を有したシガレットの灰は識別可能な分離型内側ラップを含んでいなかった。これは燻ぶり状態の間に着火しない分離型内側ラップ材料を提供することが高いシガレット自己消火率を得るために重要であることを示唆している。これらのデータはナトリウム含有量、着火温度、およびＳＥ率の間の強い相関の証拠もやはり与える。
【００５５】
【表３】
2009521957.tif 000005
【００５６】
本明細書に述べられた本発明の多くの改造形態および他の実施形態は、前述の説明および添付の図面に提示された教示の恩典を有する、本発明が属する技術の当業者には考え付く。したがって、本発明が開示された特定の実施形態に限定されないこと、および改造形態および他の実施形態が添付の特許請求の範囲に含まれるように意図されることは理解されるべきである。本明細書に特定の用語が使用されているが、これらは一般的および解説的な意味で使用されているに過ぎず、限定の目的のためではない。
【図面の簡単な説明】
【００５７】
【図１】シガレットの形態を有する喫煙用物品を示す拡大透視図であり、シガレットの喫煙可能な材料、外側巻き材料部品、およびフィルタ要素を示している。
【図２】シガレットの形態を有する喫煙用物品を示す透視図であり、この喫煙用物品は本発明の少なくとも１つの内側巻き細長片を含む。
【図３】線Ａ−Ａに沿って取られた図２のシガレットを示す断面図であり、本発明による２つの内側巻き細長片の存在を図解している。
【図４】タバコロッドを取り囲むように構成された外側巻き材料、およびタバコロッドへの巻き材料の適用に先立って上に置かれる複数の内側巻き細長片を示す透視図である。
【図１】
2009521957.tif 000006
【図２】
2009521957.tif 000007
【図３】
2009521957.tif 000008
【図４】
2009521957.tif 000009
【手続補正書】
【提出日】平成19年11月6日(2007.11.6)
【手続補正１】
【補正対象書類名】特許請求の範囲
【補正対象項目名】全文
【補正方法】変更
【補正の内容】
【特許請求の範囲】
【請求項１】
（ａ）包囲用外側巻き材料の中に含まれた喫煙可能な充填材料を有するタバコロッドおよび、
（ｂ）前記タバコロッドと前記外側巻き材料との間に配置され、前記タバコロッドに沿って縦方向に延びる１つ以上の内側巻き細長片を含み、
前記１つ以上の内側巻き細長片がアルカリ金属塩の形態での結合剤および第２のアルカリ金属添加物を含み、ならびに前記１つ以上の内側巻き細長片が内側巻き細長片の総重量を基にして少なくとも約３０，０００μｇ／ｇの総アルカリ金属含有量を含むシガレット。
【請求項２】
前記１つ以上の内側巻き細長片の総アルカリ金属含有量が少なくとも約３２，０００μｇ／ｇである、請求項１のシガレット。
【請求項３】
前記１つ以上の内側巻き細長片の総アルカリ金属含有量が少なくとも約３４，０００μｇ／ｇである、請求項１のシガレット。
【請求項４】
前記１つ以上の内側巻き細長片の総アルカリ金属含有量が少なくとも約３６，０００μｇ／ｇである、請求項１のシガレット。
【請求項５】
結合剤がアルギン酸もしくはセルロース誘導体のアルカリ金属塩またはこれらの混合物である、請求項１のシガレット。
【請求項６】
結合剤がアルギン酸ナトリウム、アルギン酸カリウム、カルボキシメチルセルロースナトリウム、およびこれらの混合物から成る群から選択される、請求項５のシガレット。
【請求項７】
結合剤が前記１つ以上の内側巻き細長片内に前記内側巻き細長片の総重量を基にして約２から約４０重量パーセントの量で存在する、請求項１のシガレット。
【請求項８】
結合剤が少なくとも約３０から約４０重量パーセントの量で前記１つ以上の内側巻き細長片内に存在する、請求項７のシガレット。
【請求項９】
第２のアルカリ金属添加物がリン酸ナトリウム、水酸化ナトリウム、水酸化カリウム、炭酸ナトリウム、酢酸ナトリウム、シュウ酸ナトリウム、リンゴ酸ナトリウム、塩化ナトリウム、およびナトリウムレビヌラートから成る群から選択される、請求項１のシガレット。
【請求項１０】
内側巻き細長片が少なくとも約６２５℃の着火温度を有する、請求項１のシガレット。
【請求項１１】
内側巻き細長片が少なくとも約６５０℃の着火温度を有する、請求項１０のシガレット。
【請求項１２】
内側巻き細長片が少なくとも約６７５℃の着火温度を有する、請求項１１のシガレット。
【請求項１３】
内側巻き細長片がタバコ、木材パルプ、グリセリン、および水をさらに含む、請求項１のシガレット。
【請求項１４】
内側巻き細長片が約７０から約１２５ｇ／ｍ２の坪量を有する、請求項１のシガレット。
【請求項１５】
内側巻き細長片が約８０から約１００ｇ／ｍ２の坪量を有する、請求項１４のシガレット。
【請求項１６】
内側巻き細長片が約１０コレスタ（Ｃｏｒｅｓｔａ）未満の気孔率を有する、請求項１のシガレット。
【請求項１７】
前記１つ以上の内側巻き細長片が１から約８個の細長片を含み、各々の細長片が約２から約１０ｍｍの幅を有する、請求項１のシガレット。
【請求項１８】
前記１つ以上の内側巻き細長片が２から約５個の細長片を含み、各々の細長片が約２から約６ｍｍの幅を有する、請求項１７のシガレット。
【請求項１９】
タバコロッドの一方の端部でタバコロッドに接続されたフィルタ要素をさらに含む、請求項１のシガレット。
【請求項２０】
アルカリ金属塩結合剤および第２のアルカリ金属添加物の量が内側巻き細長片の総重量を基にして少なくとも約３２，０００μｇ／ｇの総アルカリ金属含有量を与えるように選択される、請求項１のシガレット。
【請求項２１】
前記内側巻き細長片が、ＡＳＴＭ−Ｅ−２１８７−０２ｂに従って少なくとも７５パーセントの自己消火率をシガレットが示すことを可能にするために十分なアルカリ金属の量を含む、請求項１のシガレット。
【請求項２２】
第２のアルカリ金属添加物が内側巻き細長片内に、前記内側巻き細長片の総重量を基にして約１から約２０重量パーセントの量で存在する、請求項１のシガレット。
【請求項２３】
第２のアルカリ金属添加物が内側巻き細長片内に、前記内側巻き細長片の総重量を基にして約１から約１０重量パーセントの量で存在する、請求項２２のシガレット。
【国際調査報告】
2009521957.tif 000010
2009521957.tif 000011
2009521957.tif 000012